(57)【要約】ハロゲン化環状ラクトン、ハロゲン化環状ラクトンから製造されるポリマー、およびこのようなポリマーを含む組成物は抗菌性を付与し、織物材料、医療デバイス、送達媒介物、包装材料、このような物品のコーティングなどの製造に使用されるのに適する。実施形態において、このハロゲン化環状ラクトンポリマーは、カプロラクトン、アルキレンカーボネート、ジオキサノン、ジオキセパノン、吸収性環状アミド、クラウンエーテルから誘導される吸収性環状エーテル−エステル、アルファヒドロキシ酸、ベータヒドロキシ酸、ポリアルキルエーテル、およびこれらの組合せのような少なくとも１種の他のモノマーと共重合された、本開示のハロゲン化環状ラクトンを含み得る。【特許請求の範囲】
【請求項１】
以下からなる群から選択されるハロゲン化環状ラクトン
【化１０】
2009537662.tif 000011
［式中、Ｒ１、Ｒ２およびＲ３は、それぞれの位置で同じであっても、異なっていてもよく、それらは水素またはハロゲンであり得るが、但し、Ｒ１、Ｒ２およびＲ３の少なくとも１つはハロゲンである］。
【請求項２】
請求項１に記載のハロゲン化環状ラクトンを含むポリマー。
【請求項３】
前記環状ラクトンが、カプロラクトン、アルキレンカーボネート、ジオキサノン、ジオキセパノン、吸収性環状アミド、クラウンエーテルから誘導される吸収性環状エーテル−エステル、アルファヒドロキシ酸、ベータヒドロキシ酸、ポリアルキルエーテル、およびこれらの組合せからなる群から選択される少なくとも１種のモノマーと共重合される、請求項２に記載のポリマー。
【請求項４】
前記環状ラクトンが、イプシロン−カプロラクトン、トリメチレンカーボネート、テトラメチレンカーボネート、ジメチルトリメチレンカーボネート、グリコール酸、乳酸、ベータヒドロキシ酪酸、ガンマヒドロキシ吉草酸、ポリエチレングリコール、およびこれらの組合せからなる群から選択される少なくとも１種のモノマーと共重合される、請求項２に記載のポリマー。
【請求項５】
請求項１に記載のハロゲン化環状ラクトンを含む物品であって、該物品は、織物材料、包装材料および医療デバイスからなる群から選択される、物品。
【請求項６】
請求項１に記載のハロゲン化環状ラクトンを含むコーティング。
【請求項７】
請求項２に記載のポリマーを含む物品であって、該物品は、織物材料、包装材料および医療デバイスからなる群から選択される、物品。
【請求項８】
請求項２に記載のポリマーを含むコーティング。
【請求項９】
吸収性ポリマー、非吸収性ポリマー、脂肪酸成分、およびこれらの組合せからなる群から選択される成分と組み合わせて、請求項１に記載のハロゲン化環状ラクトンを含む組成物。
【請求項１０】
請求項９に記載の組成物を含む物品であって、該物品は、織物材料、包装材料および医療デバイスからなる群から選択される、物品。
【請求項１１】
請求項９に記載の組成物を含むコーティング。
【請求項１２】
少なくとも１種のハロゲン化環状ラクトンを開始剤と接触させること；
ハロゲン化環状ラクトンポリマーを製造するために、該少なくとも１種のハロゲン化環状ラクトンおよび該開始剤を重合条件下に置くこと；および
該ハロゲン化環状ラクトンポリマーを回収すること
を含む方法。
【請求項１３】
前記ハロゲン化環状ラクトンが、
【化１１】
2009537662.tif 000012
［式中、Ｒ１、Ｒ２およびＲ３は、それぞれの位置で同じであっても、異なっていてもよく、それらは水素またはハロゲンであり得るが、但し、Ｒ１、Ｒ２およびＲ３の少なくとも１つはハロゲンである］
からなる群から選択される、請求項３に記載の方法。
【請求項１４】
前記開始剤が、全モノマー混合物の約０．０１から約５重量パーセントの量の、多価アルコールおよびフラノンの群から選択される、請求項１２に記載の方法。
【請求項１５】
前記開始剤が、グリセロール、トリメチロールプロパン、１，２，４−ブタントリオール、１，２，６−ヘキサントリオール、トリエタノールアミン、トリイソプロパノールアミン、エリトリトール、トレイトール、ペンタエリトリトール、リビトール、アラビニトール、キシリトール、Ｎ，Ｎ，Ｎ’，Ｎ’−テトラキス（２−ヒドロキシエチル）エチレンジアミン、Ｎ，Ｎ，Ｎ’，Ｎ’−テトラキス（２−ヒドロキシプロピル）エチレンジアミン、ジペンタエリトリトール、アリトール、ズルシトール、グルシトール、アルトリトール、イジトール、ソルビトール、マンニトール、イノシトール、これらの組合せなどからなる群から選択される、請求項１２に記載の方法。
【請求項１６】
前記開始剤が、次式のフラノン
【化１２】
2009537662.tif 000013
［式中、Ｒ２、Ｒ３、およびＲ４は、独立に、または全てが、Ｈ、ハロゲン、ヒドロキシル、またはアセテートであり；
【化１３】
2009537662.tif 000014
は２重結合を表し；また
Ｘは、Ｈ、ハロゲン、ホルミル、カルボキシル、シアノ、エステル、アミド、アルキル、アルコキシ、オキソアルキル、アルケニル、アルキニル、アリールまたはアリールアルキルからなる群から選択される部分であり、これらの部分は、任意選択で、１つもしくは複数の置換基により置換されていても、または、１個もしくは複数のヘテロ原子が介在していてもよい］
を含む、請求項１２に記載の方法。
【請求項１７】
前記開始剤が、
【化１４】
2009537662.tif 000015
【化１５】
2009537662.tif 000016
［式中、Ｒ１、Ｒ２、Ｒ３、Ｒ４およびＲ５は、独立に、または全てが、Ｈ、ハロゲン、ヒドロキシル、またはアセテートである］
からなる群から選択される、請求項１２に記載の方法。
【請求項１８】
以下からなる群から選択されるハロゲン化環状ラクトン
【化１６】
2009537662.tif 000017
［式中、Ｒ１、Ｒ２およびＲ３は、それぞれの位置で同じであっても、異なっていてもよく、それらは水素またはハロゲンであり得るが、但し、Ｒ１、Ｒ２およびＲ３の少なくとも１つはハロゲンである］
を含む縫合糸。
【請求項１９】
前記環状ラクトンが、イプシロン−カプロラクトン、トリメチレンカーボネート、テトラメチレンカーボネート、ジメチルトリメチレンカーボネート、グリコール酸、乳酸、ベータヒドロキシ酪酸、ガンマヒドロキシ吉草酸、ポリエチレングリコール、およびこれらの組合せからなる群から選択される少なくとも１種のモノマーと共重合される、請求項１８に記載の縫合糸。
【請求項２０】
前記縫合糸の表面の少なくとも一部が、前記ハロゲン化環状ラクトンを含むコーティングを有する、請求項１８に記載の縫合糸。
【発明の詳細な説明】
【技術分野】
【０００１】
関連出願への相互参照
この出願は、２００６年５月１５日に出願された米国仮特許出願第６０／８００，５２５号（この全体の開示は、参考として本明細書に援用される）の利益を主張する。
【０００２】
本開示は、ハロゲン化環状ラクトン、ハロゲン化環状ラクトンから製造されるポリマー、およびこのようなポリマーを含む組成物に関する。
【背景技術】
【０００３】
織物材料での抗菌剤の使用は知られている。例えば、特許文献１を参照。抗菌剤はまた、縫合糸のような医療デバイスおよび／または縫合糸を入れるパッケージ内またはそれらの表面にも使用されている。しかし、いくつかの医療デバイスは、十分な期間、有効なレベルの抗菌活性を有し得ない。さらに、特許文献２および特許文献３から明らかであるように、医療デバイス上の抗菌剤は、望ましくないことに、それらのパッケージに移行し得るので、生体内への縫合糸または他の医療デバイスの移植に際して所望の抗菌作用を得るために、より高レベルの抗菌剤の使用を必要とする。
【０００４】
このため、向上した抗菌効力を保持し得る医療デバイス、包装材料および織物材料が求められている。物品からの抗菌剤の最低量の損失、および／または、包装材料などへの抗菌剤の最低量の移行などにより、微生物に対する長期間の保護が付与される、医療デバイス、包装材料または織物材料に抗菌剤を組み入れるかまたは塗布する、容易かつ安価な方法もまた求められている。このようにして、所望の抗菌作用を達成するために、より少量の抗菌剤が使用され得る。
【先行技術文献】
【特許文献】
【０００５】
【特許文献１】米国特許出願公開第２００３／０２０４９１６号明細書
【特許文献２】米国特許出願公開第２００４／００６８２９３号明細書
【特許文献３】米国特許出願公開第２００４／００６８２９４号明細書
【発明の概要】
【課題を解決するための手段】
【０００６】
本明細書においてハロゲン化環状ラクトンおよびそれらを含む組成物が記載される。実施形態として、ハロゲン化環状ラクトンは、
【０００７】
【化１】
2009537662.tif 000002
であり得る。
【０００８】
式中、Ｒ１、Ｒ２およびＲ３は、それぞれの位置で同じであっても、異なっていてもよく、それらは水素またはハロゲンであり得るが、但し、Ｒ１、Ｒ２およびＲ３の少なくとも１つはハロゲンである。
【０００９】
ハロゲン化環状ラクトンポリマーもまた記載される。実施形態として、このようなポリマーは、カプロラクトン、アルキレンカーボネート、ジオキサノン、ジオキセパノン、吸収性環状アミド、クラウンエーテルから誘導される吸収性環状エーテル−エステル、アルファヒドロキシ酸、ベータヒドロキシ酸、ポリアルキルエーテル、およびこれらの組合せのような少なくとも１種の他のモノマーと共重合された、本開示のハロゲン化環状ラクトンを含み得る。
【００１０】
本開示のハロゲン化環状ラクトンおよび／またはハロゲン化環状ラクトンポリマーを含む物品もまた提供される。このような物品には、これらに限らないが、織物材料、包装材料、および医療デバイスが含まれる。実施形態として、本開示のハロゲン化環状ラクトンおよび／またはハロゲン化環状ラクトンポリマーを含むコーティングもまた提供される。
【００１１】
他の実施形態として、本発明は、吸収性ポリマー、非吸収性ポリマー、脂肪酸成分、およびこれらの組合せのような成分と組み合わせて、ハロゲン化環状ラクトンを含む組成物を提供する。実施形態として、これらの組成物は、織物材料、包装材料、および医療デバイスのような物品を形成するために使用され得る。他の実施形態として、これらの組成物は、コーティングを生成するために使用され得る。
【００１２】
別の態様として、少なくとも１種のハロゲン化環状ラクトンが開始剤と接触し、重合条件下に置かれて、ハロゲン化環状ラクトンポリマー（これは、次いで、回収される）を生成し得る方法が記載される。実施形態として、開始剤はヒドロキシル基を有し得る、また多価アルコールまたはヒドロキシル置換フラノンであり得る。実施形態として、適切なフラノン開始剤は次式の開始剤であり得る。
【００１３】
【化２】
2009537662.tif 000003
式中、Ｒ２、Ｒ３、およびＲ４は、独立に、または全てが、Ｈ、ハロゲン、ヒドロキシル、またはアセテートであり；
【００１４】
【化３】
2009537662.tif 000004
は２重結合を表し；また
Ｘは、Ｈ、ハロゲン、ホルミル、カルボキシル、シアノ、エステル、アミド、アルキル、アルコキシ、オキソアルキル、アルケニル、アルキニル、アリールまたはアリールアルキルのような部分であってよく、これらの部分は、任意選択で、１つもしくは複数の置換基により置換されていても、または、１個もしくは複数のヘテロ原子が介在していてもよい。
【００１５】
本開示はまた、次式のハロゲン化環状ラクトンを含む縫合糸も提供する。
【００１６】
【化４】
2009537662.tif 000005
式中、Ｒ１、Ｒ２およびＲ３は、それぞれの位置で同じであっても、異なっていてもよく、それらは水素またはハロゲンであり得るが、但し、Ｒ１、Ｒ２およびＲ３の少なくとも１つはハロゲンである。実施形態として、本開示の縫合糸は、イプシロン−カプロラクトン、トリメチレンカーボネート、テトラメチレンカーボネート、ジメチルトリメチレンカーボネート、グリコール酸、乳酸、ベータヒドロキシ酪酸、ガンマヒドロキシ吉草酸、ポリエチレングリコール、およびこれらの組合せのような少なくとも１種のモノマーと共重合された、これらの環状ラクトンを含み得る。他の実施形態として、縫合糸の表面の少なくとも一部が、これらのハロゲン化環状ラクトンを含むコーティングを有し得る。
【図面の簡単な説明】
【００１７】
【図１】本開示による針付き縫合糸を示す図である。
【発明を実施するための形態】
【００１８】
詳細な説明
本開示は、ポリマーの骨格に沿って分布するハロゲン原子を有するポリマーを生成するように、開環重合反応を用いて重合できるハロゲン化環状ラクトンを提供する。本明細書では、「ポリマー」という用語は、ホモポリマー、およびコポリマー（これらに限らないが、ランダム、ブロックまたはセグメント化コポリマーを含む）を含む。
【００１９】
ハロゲン化環状ラクトンはどのような様式で調製されてもよい。ハロゲン化環状ラクトンの製造方法は当業者の知識の範囲内にある。実施形態として、ハロゲン化環状ラクトンの製造方法は、ハロゲン化フラノン合成品の製造方法に倣うことができる。このような方法には、これらに限らないが、ＬａＬｏｎｄｅ，Ｒ．ら、「Ｐｏｔｅｎｔｉａｌｌｙ  Ｍｕｔａｇｅｎｉｃ，Ｃｈｌｏｒｉｎｅ−Ｓｕｂｓｔｉｔｕｔｅｄ  ２（５Ｈ）−Ｆｕｒａｎｏｎｅｓ：Ｓｔｕｄｉｅｓ  ｏｆ  Ｔｈｅｉｒ  Ｓｙｎｔｈｅｓｉｓ  ａｎｄ  ＮＭＲ  Ｐｒｏｐｅｒｔｉｅｓ」、Ｊｏｕｒｎａｌ  ｏｆ  Ｏｒｇａｎｉｃ  Ｃｈｅｍｉｓｔｒｙ  ５５（９）、２８４７頁（１９９０年）；Ｌｌｏｖｅｒａｓ，Ｍ．ら、「Ｉｍｐｒｏｖｅｄ  ｓｙｎｔｈｅｓｉｓ  ｏｆ  ｔｈｒｅｅ  ｂｒｏｍｉｎａｔｅｄ  ａｎａｌｏｇｕｅｓ  ｏｆ  ｔｈｅ  ｐｏｔｅｎｔ  ｅｎｖｉｒｏｎｍｅｎｔａｌ  ｍｕｔａｇｅｎ  ３−ｃｈｌｏｒｏ−４−（ｄｉｃｈｌｏｒｏｍｅｔｈｙｌ）−５−ｈｙｄｒｏｘｙ−（２Ｈ）−ｆｕｒａｎｏｎｅ  （ＭＸ）」、Ｔｅｔｒａｈｅｄｒｏｎ  ５６、３３９１頁（２０００年）；Ｐａｄｍａｐｒｉｙａ，Ａ．ら、「Ｓｙｎｔｈｅｓｉｓ  ｏｆ  ３−ｃｈｌｏｒｏ−４−（ｄｉｃｈｌｏｒｏｍｅｔｈｙｌ）−５−ｈｙｄｒｏｘｙ−２（５Ｈ）−ｆｕｒａｎｏｎｅ，ａ  ｐｏｔｅｎｔ  ｍｕｔａｇｅｎ」、Ｃａｎａｄｉａｎ  Ｊｏｕｒｎａｌ  ｏｆ  Ｃｈｅｍｉｓｔｒｙ  ６３、８２８頁（１９８５年）；および、Ｒａｍｏｓ，Ｉ．ら、「Ｂｒｏｍｉｎａｔｅｄ  ａｎａｌｏｇｓ  ｏｆ  ３−ｃｈｌｏｒｏ−４−（ｄｉｃｈｌｏｒｏｍｅｔｈｙｌ）−５−ｈｙｄｒｏｘｙ−２（５Ｈ）−ｆｕｒａｎｏｎｅ：ｐｒｅｐａｒａｔｉｏｎ  ｏｆ  ３−ｃｈｌｏｒｏ−４−（ｂｒｏｍｏｃｈｌｏｒｏｍｅｔｈｙｌ）−５−ｈｙｄｒｏｘｙ−２（５Ｈ）−ｆｕｒａｎｏｎｅ  ａｎｄ  ｍｕｔａｇｅｎｉｃｉｔｙ  ｓｔｕｄｉｅｓ」、Ｅｎｖｉｒｏｎｍｅｎｔａｌ  Ｔｏｘｉｃｏｌｏｇｙ  ａｎｄ  Ｃｈｅｍｉｓｔｒｙ  １９  （１１）、２６３１頁（２０００年）に開示のものが含まれ、これらの各々の開示の全体は参照を通じて本明細書に組み込まれる。当業者は、本明細書に記載のハロゲン化環状ラクトンを製造するために上の方法を修正する手段を容易に予見し得る。
【００２０】
本開示に合わせてハロゲン化され得る適切な環状ラクトンには、これらに限らないが、ラクチド、グリコリド、アルキレンカーボネート（例えば、トリメチレンカーボネート、テトラメチレンカーボネート、およびジメチルトリメチレンカーボネート）、ジオキサノン、ジオキセパノン（ｄｉｏｘｅｐａｎｏｎｅ）、カプロラクトン、バレロラクトン、およびこれらの組合せなどが含まれる。ハロゲン化され得る他の環状ラクトンには、アニオン開環重合によって重合し得るか、あるいは、前記フラノンと同様にハロゲン基により修飾され得る、任意の他の環状カルボネート、または環構造を有するビスフェノール様化合物が含まれる。上の環状ラクトンは、本開示に合わせてハロゲン化環状ラクトンを製造するために、少なくとも１つのハロゲン基により置換され得る。
【００２１】
実施形態として、本開示のハロゲン化環状ラクトンは、次式のものであり得る。
【００２２】
【化５】
2009537662.tif 000006
式中、Ｒ１、Ｒ２およびＲ３は、それぞれの位置で同じであっても、異なっていてもよく、それらは水素またはハロゲンであり得るが、但し、Ｒ１、Ｒ２および／またはＲ３の少なくとも１つはハロゲンである。本明細書では、「ハロゲン」および／または「ハロゲン化」は、フッ素、塩素、臭素および／またはヨウ素を含む。
【００２３】
一旦生成されると、ハロゲン化環状ラクトンは、開環重合によって重合され得る。このような重合反応は当業者の知識の範囲内にあり、結果としてハロゲン化環状ラクトン系ポリマーを生成し得る。
【００２４】
実施形態として、本開示のハロゲン化環状ラクトン系ポリマーを含めて、コポリマーが、開環重合反応の間にさらなるモノマーを添加することによって生成され得る。ハロゲン化環状ラクトンと共重合され得るモノマーには、カプロラクトン、例えば、イプシロン−カプロラクトン；アルキレンカーボネート、例えば、トリメチレンカーボネート、テトラメチレンカーボネート、ジメチルトリメチレンカーボネート；ジオキサノン；ジオキセパノン；吸収性環状アミド；クラウンエーテルから誘導される吸収性環状エーテル−エステル；アルファヒドロキシ酸（例えば、グリコール酸および乳酸）およびベータヒドロキシ酸（例えば、ベータヒドロキシ酪酸およびガンマヒドロキシ吉草酸）を含めて、エステル化できるヒドロキシ酸；ポリアルキルエーテル（例えば、ポリエチレングリコール）、ならびにこれらの組合せが含まれる。実施形態として、ラクチド、グリコリド、カプロラクトン、ジオキサノン、および／またはトリメチレンカーボネートの１種または複数がコポリマーの生成に使用され得る。ハロゲン化環状ラクトンと他のモノマーとの混合物がポリマーの製造に用いられる場合、ハロゲン化環状ラクトンは、モノマー混合物の約１パーセントから約９９パーセント、実施形態として、モノマー混合物の約１０パーセントから約５０パーセントの量で存在し得る。
【００２５】
実施形態として、本開示の組成物は、ハロゲン化環状ラクトン、および任意選択の任意のモノマーを、開始剤の存在下で重合することによって生成され得る。開始剤は、多官能性（例えば、多価アルコール）、または単官能性（例えば、フラノン）であり得る。実施形態として、ラクトンの重合に有用であることが当業者の知識の範囲内にある開示剤を含めて、任意のヒドロキシルが末端である分子が開始剤として使用され得る。
【００２６】
ハロゲン化環状ラクトン系ポリマーの調製に使用され得る適切な多価アルコール開始剤には、グリセロール、トリメチロールプロパン、１，２，４−ブタントリオール、１，２，６−ヘキサントリオール、トリエタノールアミン、トリイソプロパノールアミン、エリトリトール、トレイトール、ペンタエリトリトール、リビトール、アラビニトール、キシリトール、Ｎ，Ｎ，Ｎ’，Ｎ’−テトラキス（２−ヒドロキシエチル）エチレンジアミン、Ｎ，Ｎ，Ｎ’，Ｎ’−テトラキス（２−ヒドロキシプロピル）エチレンジアミン、ジペンタエリトリトール、アリトール、ズルシトール、グルシトール、アルトリトール、イジトール、ソルビトール、マンニトール、イノシトールなどが含まれ；マンニトールがいくつかの実施形態で用いられる。
【００２７】
上記のように、他の実施形態として、フラノン開始剤が開環重合において使用され得る。本開示に従ってポリマーを開始するのに使用される適切なフラノンには、例えば、次式の化合物が含まれる。
【００２８】
【化６】
2009537662.tif 000007
式中、Ｒ２、Ｒ３、およびＲ４は、独立に、または全てが、Ｈ、ハロゲン、ヒドロキシル、またはアセテートであり；
【００２９】
【化７】
2009537662.tif 000008
は２重結合を表し；また
Ｘは、Ｈ、ハロゲン、ホルミル、カルボキシル、シアノ、エステル、アミド、アルキル、アルコキシ、オキソアルキル、アルケニル、アルキニル、アリールまたはアリールアルキルのような部分であり、これらの部分は、任意選択で、１つもしくは複数の置換基により置換されていても、および／または、１個もしくは複数のヘテロ原子が介在していてもよく、および／または、直鎖、分岐鎖、疎水性、親水性または親フッ素性であってもよい。適切なフラノン開始剤の実例には、ハロゲン化フラノン、ヒドロキシルフラノンなどが含まれる。
【００３０】
本明細書では、置換されたフラノンまたは置換された部分には、アルキル、シクロアルキル、アルケニル、アルキニル、ハロ、ハロアルキル、ハロアルキニル、ヒドロキシ、アルコキシ、アルケニルオキシ、ハロアルコキシ、ハロアルケニルオキシ、ニトロ、アミノ、ニトロアルキル、ニトロアルケニル、ニトロアルキニル、ニトロヘテロシクリル、アルキルアミノ、ジアルキルアミノ、アルケニルアミン、アルキニルアミノ、アシル、アルケンアシル（ａｌｋｅｎａｃｙｌ）、アルキニルアシル、アシルアミノ、ジアシルアミノ、アシルオキシ、アルキルスルホニルオキシ、ヘテロシクリル、ヘテロシクロオキシ、ヘテロシクロアミノ、ハロヘテロシクリル、アルキルスルフェニル、カルボアルコキシ、アルキルチオ、アシルチオ、および／または、リン含有基（例えば、ホスホノおよびホスフィニル）のような基を有するものが含まれる。
【００３１】
本明細書では、「アルキル」は、単独か、または「ハロアルキル」または「アルキルチオ」のような複合語かのいずれかで用いられ、直鎖または分岐Ｃ１〜１２アルキル基を含む。例には、メチル、エチル、プロピル、イソプロピルなどが含まれる。
【００３２】
本明細書では、「アルコキシ」は、直鎖または分岐アルコキシを、実施形態として、メトキシ、エトキシ、ｎ−プロポキシ、イソプロポキシ、およびブトキシの異性体のようなＣ１〜１２アルコキシを含む。
【００３３】
本明細書では、「アルケニル」は、エチレン性モノ−もしくはポリ−不飽和アルキルまたはシクロアルキル基（すでに定義された）を含めて、直鎖、分岐、または単環−もしくは多環アルケンから形成される基を、実施形態としてＣ２〜１２アルケニルを含む。アルケニルの例には、ビニル、アリル、１−メチルビニル、ブテニル、イソ−ブテニル、３−メチル−２−ブテニル、１−ペンテニル、シクロペンテニル、１−メチル−シクロペンテニル、１−ヘキセニル、３−ヘキセニル、シクロヘキセニル、１−ヘプテニル、３−ヘプテニル、１−オクテニル、シクロオクテニル、１−ノネニル、２−ノネニル、３−ノネニル、１−デセニル、３−デセニル、１，３−ブタジエニル、１，４−ペンタジエニル、１，３−シクロペンタジエニル、１，３−ヘキサジエニル、１，４−ヘキサジエニル、１，３−シクロヘキサジエニル、１，４−シクロヘキサジエニル、１，３−シクロヘプタジエニル、１，３，５−シクロヘプタトリエニル、または、１，３，５，７−シクロオクタテトラエニルが含まれる。
【００３４】
本明細書では、「ハロゲン」および／または「ハロゲン化」は、フッ素、塩素、臭素および／またはヨウ素を含む。
【００３５】
本明細書では、「ヘテロ原子」は、Ｏ、Ｎおよび／またはＳを含む。
【００３６】
本明細書では、単独か、または「アシルオキシ」、「アシルチオ」、「アシルアミノ」もしくは「ジアシルアミノ」のような複合語かのいずれかで用いられる「アシル」は、カルバモイル、脂肪族アシル基および複素環を含むアシル基（複素環式アシルと呼ぶことができる）を、実施形態としてＣ１〜１０アシルを含む。アシルの例には、カルバモイル；直鎖もしくは分岐アルカノイル、例えば、ホルミル、アセチル、プロパノイル、ブタノイル、２−メチルプロパノイル、ペンタノイル、２，２−ジメチルプロパノイル、ヘキサノイル、ヘプタノイル、オクタノイル、ノナノイル、デカノイル；アルコキシカルボニル、例えば、メトキシカルボニル、エトキシカルボニル、ｔ−ブトキシカルボニル、ｔ−ペンチルオキシカルボニルもしくはヘプチルオキシカルボニル；シクロアルキルカルボニル、例えば、シクロプロピルカルボニル、シクロブチルカルボニル、シクロペンチルカルボニルもしくはシクロヘキシルカルボニル；アルキルスルホニル、例えば、メチルスルホニルもしくはエチルスルホニル；アルコキシスルホニル、例えば、メトキシスルホニルもしくはエトキシスルホニル；ヘテロシクリルカルボニル；ヘテロシクリルアルカノイル、例えば、ピロリジニルアセチル、ピロリジニルプロパノイル、ピロリジニルブタノイル、ピロリジニルペンタノイル、ピロリジニルヘキサノイルもしくはチアゾリジニルアセチル；ヘテロシクリルアルケノイル、例えば、ヘテロシクリルプロペノイル、ヘテロシクリルブテノイル、ヘテロシクリルペンテノイルもしくはヘテロシクリルヘキセノイル；または、ヘテロシクリルグリオキシロイル、例えば、チアゾリジニルグリオキシロイルもしくはピロリジニルグリオキシロイルが含まれる。
【００３７】
本明細書では、「親フッ素性」は、パーフルオロアルカンおよびパーフルオロアルカンポリマーに対して非常に吸引性の相互作用の特定の基、例えば、Ｃ４〜Ｃ１０の鎖長の高度にフッ素化されたアルキル基を含む。
【００３８】
適切なフラノン開始剤の実例には、ハロゲン化フラノン、ヒドロキシルフラノンなどが含まれる。言うまでもなく、２種以上のフラノンが開始剤として用いられてもよいことが理解されるべきである。実施形態として、本開示に従って開始剤として使用され得る具体的なフラノンには、例えば、次のものが含まれる。
【００３９】
【化８】
2009537662.tif 000009
【００４０】
【化９】
2009537662.tif 000010
式中、Ｒ１、Ｒ２、Ｒ３、Ｒ４およびＲ５は、独立に、または全てが、Ｈ、ハロゲン、ヒドロキシル、またはアセテートである。
【００４１】
開始剤は、実施形態として全モノマー混合物の約０．０１から約５重量パーセント、他の実施形態として全モノマー混合物の約０．１から約３重量パーセントの少量で使用され得る。
【００４２】
重合を実施する条件は当業者の知識の範囲内にある。例えば、ハロゲン化環状ラクトンおよび他のモノマーは乾燥され、反応容器で開始剤および適切な重合触媒と混合され、約１６０℃から約２００℃の温度で約４時間から約３０時間の間、加熱され得る。
【００４３】
ハロゲン化環状ラクトンから製造されるポリマーは、加水分解によって分解し得る結合を含むので、生分解性である。分解で、ポリマーはフラノン様分子に分解する。
【００４４】
ハロゲン化およびヒドロキシル化フラノンは、集団感知（ｑｕｏｒｕｍ  ｓｅｎｓｉｎｇ）の阻害剤として知られている。それらを含む本開示のハロゲン化環状ラクトンおよびポリマーもまた集団感知を阻害する。集団感知（細菌のシグナル伝達としても知られている）は、多くの細菌における遺伝子制御の一般的メカニズムとして認められており、それは、細菌が一致して、生物発光、遊走（ｓｗａｒｍｉｎｇ）、バイオフィルム形成、タンパク質分解酵素の産出、抗生物質の合成、遺伝子受容能（ｇｅｎｅｔｉｃ  ｃｏｍｐｅｔｅｎｃｅ）の発現、プラスミド接合伝達、および強奪（ｓｐｏｌｉａｔｉｏｎ）のような活動を行なえるようにする。集団感知は、グラム陽性菌（例えば、黄色ブドウ球菌、肺炎連鎖球菌、Ｓａｌｍｏｎｅｌｌａ  ｅｎｔｅｒｉｔｉｄｉｓ、表皮ブドウ球菌、枯草菌など）、およびグラム陰性菌（例えば、緑膿菌、大腸菌、Ａｅｒｏｍｏｎａｓ  ｈｙｄｒｏｐｈｉｌａなど）の両方によって用いられる普遍的な調節メカニズムである。
【００４５】
したがって、集団感知阻害剤、例えば、（任意選択で、本明細書に記載のハロゲン化および／またはヒドロキシルフラノンを用いて生成された）本開示のハロゲン化環状ラクトンは、微生物の生育および増殖を阻害することによって抗菌剤として作用し得る。実施形態として、集団感知阻害剤は、遊走運動性およびバイオフィルム形成（これらのいずれも、しばしば、感染症の病理生理学の根底にある）を阻害し得る。こうして、遊走およびバイフィルム形成の阻害は、細菌のコロニー（ｂａｃｔｅｒｉａｌ  ｂｕｒｄｅｎ）を減らし、したがってまた感染および疾患の進展を防止し得る。
【００４６】
ハロゲン化環状ラクトン、ハロゲン化フラノンおよび／またはヒドロキシフラノンはまた、集団感知を阻止し、哺乳動物の細胞にとって毒性のない総数に細菌の成長を抑制し得る。それらの作用メカニズムを考えれば、ハロゲン化環状ラクトン、ハロゲン化フラノンおよび／またはヒドロキシルフラノンの抗病原性は、広いスペクトルの感染媒体に対して有効であり、上記のものを含めてグラム陽性およびグラム陰性細菌の両方のコロニー形成を減らす、および／または妨げることが可能であり得る。
【００４７】
さらに、病原菌を殺し、また抗菌剤耐性を誘発する危険を有する抗生物質および殺菌（ａｎｔｉｓｅｐｔｉｃ）化合物と異なり、ハロゲン化環状ラクトン、ハロゲン化フラノンおよび／またはヒドロキシルフラノンはこのような進化圧を及ぼさない。したがって、本開示の組成物で製造またはコーティングされた物品での抗菌剤耐性は問題ではない。
【００４８】
前記のように製造されたハロゲン化環状ラクトン系ポリマーは、抗菌性を有するという利点を有する。これらの抗菌性は、重合反応の開始剤としてフラノンが用いられた場合、増強され得る。ハロゲン化および／またはヒドロキシルフラノンが重合反応の開始剤として用いられた場合の実施形態として、生成したハロゲン化環状ラクトン系ポリマーは、ポリマー鎖の先端に、加水分解によって分解し得る結合を通じて取り付けられたフラノンを有する。有利には、加水分解で、フラノン開始ハロゲン化環状ラクトン系ポリマーは低濃度のフラノンを放出し、こうして、その集団感知阻害に起因する抗菌活性をもたらす。
【００４９】
本発明のハロゲン化環状ラクトン系ポリマーは、例えば、押出、モールディングおよび／または溶媒キャスティングのような、知られている任意の技法を用いて物品に成形できる。本開示のフラノン開始ポリマーによる物品の成形方法は、当業者の知識の範囲内にある。ポリマーは、単独で使用されても、吸収性または非吸収性のいずれかの他のポリマーとブレンドされてもよい。
【００５０】
実施形態として、手術用の物品が、本明細書に記載のハロゲン化環状ラクトン系ポリマーから製造できる。手術用の物品には、これらに限らないが、クリップおよび他のファスナー、ステープル、縫合糸、ピン、ネジ、人工器官、創傷包帯、薬物送達デバイス、吻合リング、ならびに他の移植可能デバイスが含まれる。
【００５１】
繊維もまた本発明のハロゲン化環状ラクトン系ポリマーで製造できる。実施形態として、本開示のハロゲン化環状ラクトン系ポリマーで製造された繊維は、吸収性または非吸収性繊維のいずれかであり得る他の繊維と、織物材料とするために編む（ｋｎｉｔ）、または織る（ｗｅａｖｅ）ことができる。繊維はまた、不織材に製造して、ファブリック（例えば、メッシュまたはフェルト）とすることができる。
【００５２】
いくつかの実施形態では、本開示による組成物は、ハロゲン化環状ラクトン系ポリマーを他の成分と一緒にすることによって生成され得る。実施形態として、ハロゲン化環状ラクトン系ポリマーを含む組成物は、手術用デバイスのためのコーティングとして使用できる。
【００５３】
実施形態として、コーティング組成物は、本発明のハロゲン化環状ラクトン系ポリマーを、脂肪酸成分（例えば、脂肪酸、脂肪酸塩、または脂肪酸エステル塩）と一緒に含み得る。適切な脂肪酸は飽和または不飽和であってよく、これらには、約１２個を超える炭素原子を有する高級脂肪酸が含まれる。適切な飽和脂肪酸には、例えば、ステアリン酸、パルミチン酸、ミリスチン酸およびラウリン酸が含まれる。適切な不飽和脂肪酸には、オレイン酸、リノール酸、リノレン酸が含まれる。さらに、脂肪酸のエステル、例えば、ソルビタントリステアレートまたは水素添加ヒマシ油が使用され得る。
【００５４】
適切な脂肪酸塩には、Ｃ６以上の脂肪酸（実施形態として、約１２から約２２個の炭素原子を有するもの）の多価金属イオン塩、およびこれらの混合物が含まれる。ステアリン酸、パルミチン酸およびオレイン酸のカルシウム、マグネシウム、バリウム、アルミニウム、および亜鉛の塩を含めて、脂肪酸塩は、本開示のいくつかの実施形態において有用であり得る。いくつかの有用な塩には、市販の「食品グレード」のステアリン酸カルシウムが含まれ、これは、約３分の１のＣ１６および３分の２のＣ１８脂肪酸の混合物を、少量のＣ１４およびＣ２２脂肪酸と共に含む。
【００５５】
本開示の組成物に含まれ得る適切な脂肪酸エステル塩には、ステアロイル乳酸のカルシウム、マグネシウム、アルミニウム、バリウム、または亜鉛の塩；パルミチル乳酸のカルシウム、マグネシウム、アルミニウム、バリウム、または亜鉛の塩；および／あるいは、オレイル乳酸のカルシウム、マグネシウム、アルミニウム、バリウム、または亜鉛の塩が含まれる。実施形態として、ステアロイル−２−乳酸カルシウム（例えば、ＶＥＲＶの商用名でＡｍｅｒｉｃａｎ  Ｉｎｇｒｅｄｉｅｎｔｓ  Ｃｏ．（カンザスシティー、ミズーリ州）から市販されているステアロイル−２−乳酸カルシウム）が使用され得る。使用され得る他の脂肪酸エステル塩には、ステアロイル乳酸リチウム、ステアロイル乳酸カリウム、ステアロイル乳酸ルビジウム、ステアロイル乳酸セシウム、ステアロイル乳酸フランシウム、パルミチル乳酸ナトリウム、パルミチル乳酸リチウム、パルミチル乳酸カリウム、パルミチル乳酸ルビジウム、パルミチル乳酸セシウム、パルミチル乳酸フランシウム、オレイル乳酸ナトリウム、オレイル乳酸リチウム、オレイル乳酸カリウム、オレイル乳酸ルビジウム、オレイル乳酸セシウム、およびオレイル乳酸フランシウムが含まれる。
【００５６】
用いられる場合、脂肪酸成分の量は、組成物全体の約５重量パーセントから約６０重量パーセントであり得る。実施形態として、脂肪酸成分は、組成物全体の約１５重量パーセントから約５５重量パーセントの量で存在し得る。
【００５７】
一実施形態として、ハロゲン化環状ラクトン系ポリマーは、組成物の約４５から約６０重量パーセントの量で存在し得、脂肪酸成分（例えば、脂肪酸塩または脂肪酸エステル塩）は、組成物の約４０から約５５重量パーセントの量で存在し得る。実施形態として、ハロゲン化環状ラクトン系ポリマーは、組成物の約５０から約５５重量パーセントの量で存在し得、脂肪酸成分は、組成物の約４５から約５０重量パーセントの量で存在し得る。
【００５８】
他の実施形態として、本開示のハロゲン化環状ラクトンまたはハロゲン化環状ラクトン系ポリマーは、さらなるポリマー材料、例えば、オリゴマーおよび／またはポリマーと一緒にされてもよい。さらなるポリマー材料は吸収性または非吸収性であり得る。さらなるポリマー材料は、本開示のハロゲン化環状ラクトン系ポリマーにブレンドされても、または結合されても（例えば、ブロックコポリマーを生成するように）よい。
【００５９】
実施形態として、本開示のハロゲン化環状ラクトンまたはハロゲン化環状ラクトン系ポリマーは、ポリエチレンオキシドのようなポリアルキレンオキシド、ポリエチレングリコール、ポリプロピレングリコールなどと一緒にされ得る。このような組合せには、本開示のハロゲン化環状ラクトンおよび／またはハロゲン化環状ラクトン系ポリマーと、ポリアルキレンオキシドオリゴマーまたはポリマーとのブレンドまたはコポリマーが含まれ得る。こうして、得られる組成物は、前記のように、ハロゲン化環状ラクトンおよび／またはハロゲン化環状ラクトン系ポリマーの存在に起因する抗菌性を有し得る。ハロゲン化環状ラクトンおよび／またはハロゲン化環状ラクトン系ポリマーと一緒にされ得る生体吸収性ポリマーは当業者の知識の範囲内にあり、これらには、例えば、グリコリド、ラクチド、グリコール酸、乳酸、カプロラクトン、トリメチレンカーボネート、ジオキサノン、ジオキセパノンなどが含まれるモノマーから誘導される連鎖を含むもの、およびこれらのホモポリマー、コポリマー、ならびにこれらの組合せが含まれる。
【００６０】
本開示の組成物により生成され得る包装材料には、医療デバイス、医薬、織物材料、消費財、食品などのような製品の包装が含まれる。包装材料は、当業者の知識の範囲内の任意の適切な材料で生成され得る。
【００６１】
これらのハロゲン化環状ラクトン系ポリマーを含む組成物はまた、上記の織物材料、包装材料、および医療デバイスのコーティングとしても使用できる。
【００６２】
本開示のコーティングで製造またはコーティングされ得る織物材料には、本開示のハロゲン化環状ラクトン系ポリマーで製造された繊維、さらには、他の天然繊維、合成繊維、天然繊維のブレンド、合成繊維のブレンド、および天然繊維と合成繊維のブレンドが含まれる。織物材料を形成するのに使用される適切な他の材料には、ポリエステル、ポリアミド、ポリオレフィン、ハロゲン化ポリマー、ポリエステル／ポリエーテル、ポリウレタン、これらのホモポリマー、これらのコポリマー、およびこれらの組合せが含まれる。適切な材料の具体例には、ポリエチレン、ポリプロピレン、ポリブチレン、ポリ塩化ビニル、ポリエチレンテレフタレート、ナイロン６、およびナイロン６，６が含まれる。
【００６３】
本開示のコーティングを有する医療デバイスは、本開示のハロゲン化環状ラクトン系ポリマーで形成され得る。実施形態として、医療デバイスはまた、吸収性材料、非吸収性材料、およびこれらの組合せで形成され得る。医療デバイスを形成するために使用され得る適切な吸収性材料には、トリメチレンカーボネート、カプロラクトン、ジオキサノン、グリコール酸、乳酸、グリコリド、ラクチド、これらのホモポリマー、これらのコポリマー、およびこれらの組合せが含まれる。医療デバイスを形成するために使用され得る適切な非吸収性材料には、ポリオレフィン、例えば、ポリエチレン、ポリプロピレン、ポリエチレンおよびポリプロピレンのコポリマー、およびポリエチレンとポリプロピレンのブレンドが含まれる。
【００６４】
上記のように、本開示のハロゲン化環状ラクトン系ポリマーはまた、織物材料、医療デバイス、および包装材料を含めて、物品のためのコーティングを生成するために使用され得る。実施形態として、本開示のコーティングは、溶液として塗布することができ、溶媒は蒸発させてコーティング成分（実施形態では、フラノン開始ポリマー）が残される。溶液を生成するのに使用され得る適切な溶媒には、選択されたコーティング組成物に適する任意の溶媒または溶媒の組合せが含まれる。適切であるには、溶媒は、（１）ハロゲン化環状ラクトン系ポリマーを含めて、コーティング成分と混和性であり、また（２）コーティングされる物品（例えば、縫合糸）を形成するのに使用されるどの材料の元の状態にも認められる影響を及ぼしてはならない。適切な溶媒のいくつかの例には、アルコール、ケトン、エーテル、アルデヒド、アセトニトリル、酢酸、塩化メチレン、クロロホルムおよび水が含まれる。実施形態として、塩化メチレンが溶媒として使用され得る。
【００６５】
本開示のコーティング溶液を調製することはまた比較的簡単な手順であり、ブレンド、混合などによって達成できる。一実施形態として、ハロゲン化環状ラクトン系ポリマーおよび塩化メチレンがコーティング溶液を生成するために用いられる場合、所望の量のハロゲン化環状ラクトン系ポリマーが容器に入れられ、その後、所望の量の塩化メチレンが添加されればよい。次いで、２つの成分は十分に混合されて、成分は一体化され得る。実施形態として、ステアロイル乳酸カルシウムを含めて、前記脂肪酸成分はコーティング溶液に含めることができる。
【００６６】
知られている任意の技法が、物品に、例えば溶液または懸濁液として、コーティングを付けるために用いられ得る。適切な技法には、ディッピング、スプレー、ワイピング（ｗｉｐｉｎｇ）、ブラッシング（ｂｒｕｓｈｉｎｇ）が含まれる。次いで、コーティング溶液または懸濁液により濡れた物品は、溶媒を蒸発させ、追い出すのに十分な時間と温度、乾燥オーブン中を通されるか、またはそこに保たれ得る。
【００６７】
一実施形態として、本開示による医療デバイスは縫合糸であり得る。本開示による縫合糸は、モノフィラメントでもマルチフィラメントでもよく、生体吸収性および生体非吸収性材料の両方を含めて、通常の任意の材料、例えば、手術用ガット、絹、綿、ポリオレフィン（例えば、ポリプロピレン）、ポリアミド、ポリグリコール酸、ポリエステル（例えば、ポリエチレンテレフタレートおよびグリコリド−ラクチドのコポリマー）などで製造されていてよい。
【００６８】
一実施形態として、縫合糸は、ポリオレフィンで製造され得る。適切なポリオレフィンには、ポリエチレン、ポリプロピレン、ポリエチレンとポリプロピレンのコポリマー、ポリエチレンとポリプロピレンのブレンドが含まれる。いくつかの実施形態では、ポリプロピレンが縫合糸を形成するために使用され得る。ポリプロピレンは、アイソタクチックポリプロピレン、あるいはアイソタクチックおよびシンジオタクチックまたはアタクチックポリプロピレンの混合物であり得る。
【００６９】
別の実施形態として、縫合糸は、吸収性の合成ポリマー、例えば、グリコリド、ラクチド、カプロラクトン、アルキレンカーボネート（すなわち、トリメチレンカーボネート、テトラメチレンカーボネートなど）、ジオキサノンから製造されるもの、およびこれらのコポリマー、ならびにこれらの組合せから製造され得る。使用され得る組合せの１つは、グリコリドおよびラクチド系コポリエステル（グリコリドおよびラクチドのコポリマーが含まれる）を含む。
【００７０】
上記のように、縫合糸は、モノフィラメントまたはマルチフィラメントであり得る。縫合糸がモノフィラメントである場合、このような縫合糸の製造方法は当業者の知識の範囲内にある。このような方法は、縫合糸材料、例えば、ポリオレフィン樹脂を形成する工程、ならびにその樹脂を押し出し、引き抜き、焼きなまし（ａｎｎｅａｌｉｎｇ）てモノフィラメントを形成する工程を含む。
【００７１】
縫合糸がマルチフィラメントで製造される場合、縫合糸は、例えば、編組（ｂｒａｉｄｉｎｇ）、織り、または編みのような当業者の知識の範囲内のどのような技法を用いて製造されてもよい。フィラメントはまた不織縫合糸を製造するために結合一体化されてもよい。フィラメント自体は、縫合糸形成過程の一部としてヤーンを形成するために、引き抜かれ、配向（ｏｒｉｅｎｔ）され、縮らされ、撚り合わされ、混繊されるか、または空気交絡され得る。
【００７２】
実施形態として、本開示のマルチフィラメント縫合糸は編組によって製造できる。編組は、当業者の知識の範囲内のどのような方法によって行なわれてもよい。例えば、縫合糸および他の医療デバイスの編組構成は、米国特許第５０１９０９３号、米国特許第５０５９２１３号、米国特許第５１３３７３８号、米国特許第５１８１９２３号、米国特許第５２２６９１２号、米国特許第５２６１８８６号、米国特許第５３０６２８９号、米国特許第５３１８５７５号、米国特許第５３７００３１号、米国特許第５３８３３８７号、米国特許第５６６２６８２号、米国特許第５６６７５２８号、および米国特許第６２０３５６４号に記載されており、これらの各々の開示の全体は、参照を通して本明細書に組み込まれる。一旦、縫合糸が構成されると、それは、当業者の知識の範囲内のどのような手段によって滅菌されてもよい。
【００７３】
いくつかの場合において、管状編組、またはシース（ｓｈｅａｔｈ）が、編組機の中央を通して供給されるコア構造体の回りに構成されてもよい。知られている管状編組縫合糸は、コアを有するものを含めて、例えば、米国特許第３１８７７５２号、米国特許第３５６５０７７号、米国特許第４０１４９７３号、米国特許第４０４３３４４号、および米国特許第４０４７５３３号に開示されている。
【００７４】
実施形態として、本開示による縫合糸は、針付き縫合糸を製造するために、当業者の知識の範囲内のどのような手術針に取り付けられてもよい。このような針付き縫合糸は図に示されており、縫合糸１０１が針１００に取り付けられている。創傷は、創傷閉鎖を生じるように、組織を通して針付き縫合糸を移動することによって縫合され得る。次いで、針は縫合糸から取り除かれ、縫合糸は結ぶことができる。縫合糸は組織に留まり、その抗菌性のおかげで、この組織の汚染および感染を防止する助けとなり得るので、創傷の治癒を促進し、感染を最少化する。縫合糸コーティングはまた、有利には、組織を通して縫合糸を移動させる、外科医の能力も向上させ、彼／彼女が縫合糸を結ぶことができる容易さおよび安全性を増大させる。
【００７５】
本開示による医療デバイスおよび包装材料は、当業者の知識の範囲内の技法に従って滅菌できる。
【００７６】
望まれる場合、本開示のハロゲン化環状ラクトン系ポリマーに加えて、本明細書に記載の組成物は、さらなる成分、例えば、染料、抗菌剤、成長因子、抗炎症剤などを任意選択で含み得る。本開示では、「抗菌剤」という用語は、抗生物質、殺菌剤、消毒薬（ｄｉｓｉｎｆｅｃｔａｎｔ）およびこれらの組合せを含む。実施形態として、抗菌剤は、殺菌剤、例えば、トリクロサンまたは前記フラノンの１つであり得る。
【００７７】
ハロゲン化環状ラクトン系ポリマーと一緒にされ得る抗生物質の種類には、ミノサイクリンのようなテトラサイクリン；リファンピンのようなリファマイシン類；エリスロマイシンのようなマクロライド；ナフシリンのようなペニシリン類；セファゾリンのようなセファロスポリン類；イミペネムおよびアズトレオナムのようなベータ−ラクタム抗生物質；ゲンタマイシンおよびトブラマイシン（ＴＯＢＲＡＭＹＣＩＮ（登録商標））のようなアミノグリコシド；クロラムフェニコール；スルファメトキサゾールのようなスルホンアミド；バンコマイシンのようなグリコペプチド；シプロフロキサシンのようなキノロン；フシジン酸；トリメトプリム；メトロニダゾール；クリンダマイシン；ムピロシン；アンホテリシンＢのようなポリエン；フルコナゾールのようなアゾール；ならびに、スルバクタムのようなベータ−ラクタム阻害剤が含まれる。
【００７８】
ハロゲン化環状ラクトン系ポリマーと一緒にされ得る殺菌剤および消毒薬の例には、ヘキサクロロフェン；クロルヘキシジンおよびシクロヘキシジンのような陽イオンビグアニド；ヨウ素、およびポビドン−ヨウ素のようなヨードフォア（ｉｏｄｏｐｈｏｒｅ）；ＰＣＭＸ（すなわち、ｐ−クロロ−ｍ−キシレン）およびトリクロサン（すなわち、２，４，４’−トリクロロ−２’−ヒドロキシ−ジフェニルエーテル）のようなハロ−置換フェノール化合物；ニトロフラントインおよびニトロフラゾンのようなフラン医用製剤；メテナミン；グルタルアルデヒドおよびホルムアルデヒドのようなアルデヒド；ならびにアルコールが含まれる。いくつかの実施形態では、抗菌剤の少なくとも１種は、殺菌剤、例えばトリクロサンであり得る。
【００７９】
本開示のハロゲン化環状ラクトン系ポリマーは、様々な任意選択の成分、例えば、安定剤、増粘剤、着色剤などと一緒にされ得る。任意選択の成分は、本開示のハロゲン化環状ラクトン系ポリマーにより生成される組成物の全重量の約１０％までを占め得る。
【００８０】
上の説明は多くの細目を含むが、これらの細目は本明細書における開示の範囲への限定としてでなく、それらの特に有用な実施形態の単なる例示として解釈されるべきである。当業者は、本明細書に添付の特許請求の範囲によって定められる、開示の範囲および精神の範囲内の他の多くの可能性を予見するであろう。
【図１】
2009537662.tif 000018
【国際調査報告】
2009537662.tif 000019